НЕТКАНЫЙ МАТЕРИАЛ И СПОСОБ ПОЛУЧЕНИЯ ТАКОГО МАТЕРИАЛА

1. Нетканый материал, включающий:
неорганическое волокно и многокомпонентное вяжущее волокно;
многокомпонентное вяжущее волокно, имеющее легкоплавкий компонент и тугоплавкий компонент, сформированные в единичные нити волокна; при этом
точка плавления легкоплавкого компонента на от приблизительно 25°C до приблизительно 50°C ниже, чем точка плавления тугоплавкого компонента, чтобы дать возможность легкоплавкому компоненту расплавиться и связаться с неорганическим волокном, пока тугоплавкий компонент остается неповрежденным; и
многокомпонентное вяжущее волокно, имеющее способность поддаваться резке, подобную способности поддаваться резке неорганического волокна, благодаря тому, что имеет прочность, подобную прочности неорганического волокна, указанная прочность составляет от приблизительно 1 гс до приблизительно 10 гс, и имеет удлинение на разрыв, меньшее, чем 20%;
2
покрытие, имеющее форму мата с основной массой приблизительно 3000 г/м или более.
2. Нетканый материал по п.1, где
неорганическое волокно выбирают из группы, включающей асбестовую вату, шлаковую вату и их смеси;
неорганическое волокно имеет содержание твердых включений до приблизительно 60%; и
нетканый материал имеет коэффициент снижения шума приблизительно 0,55 или более, индекс распространения пламени приблизительно 25 или меньше и индекс распространения дыма приблизительно 50 или меньше.
3. Плита потолка, включающая нетканый материал по п.1, плита потолка, которая дополнительно включает облицовочный материал с одной стороны.
4. Плита потолка по п.3, где плиту потолка формируют, применяя аэродинамический холстоформирующий способ.
5. Нетканый материал по п.1, где тугоплавкий компонент включает смолу и наполнитель.
6. Нетканый материал по п.5, где наполнитель составляет от приблизительно 5 до приблизительно 50% по весу тугоплавкого компонента.
7. Способ формирования нетканого материала по п.1, включающий этапы, на которых:
обеспечивают неорганическое волокно и многокомпонентное вяжущее волокно;
формируют неорганическое волокно и многокомпонентное вяжущее волокно в нетканый холст; и
нагревают нетканый холст для связывания, по меньшей мере, части неорганического волокна с, по меньшей мере, частью многокомпонентного вяжущего волокна для формирования в целом плоской и самонесущей структуры.
8. Способ по п.7, где
нетканый материал включает от приблизительно 5 до приблизительно 50 вес.% наполнителя, смешанного в смоле; и
наполнитель выбирают из группы, включающей карбонат кальция, глину, тальк, кремнезем, полевой шпат, нефелин, слюду, волластонит, перлит, стекло, силикаты, диоксид титана, сульфат кальция и их смеси.
9. Способ по п.8, дополнительно включающий этап, на котором:
обеспечивают пористый облицовочный материал, который в целом удерживает неорганическое волокно и многокомпонентные вяжущие волокна на нем в течение связывания.
10. Способ по п.9, где
2
пористый облицовочный материал имеет аэродинамическое сопротивление приблизительно 2000 Па·с/м или меньше, прочность на разрыв, по меньшей мере, приблизительно 10 psi, жесткость Герли, по меньшей мере, приблизительно 500 единиц и основную массу от приблизительно 50 до приблизительно 200 г/м.